(57)【特許請求の範囲】
【請求項１】
ａ）ケイ酸カルシウムセメント、
ｂ）アルミン酸カルシウムセメント、並びに
（ｃ２）グリセリンおよびポリエチレングリコールを基礎とする少なくとも一種の急結剤、
を含有することを特徴とする無機結合剤組成物。
【請求項２】
ａ）ポルトランドセメント、
ｂ）アルミナセメント、並びに
（ｃ２）グリセリンおよびポリエチレングリコールを基礎とする少なくとも１種の急結剤、
を有することを特徴とする、請求項１記載の無機結合剤組成物。
【請求項３】
硬セッコウを有することを特徴とする、請求項２に記載の無機結合剤組成物。
【請求項４】
ａ）ポルトランドセメント１０〜３０質量％、
ｂ）アルミナセメント１〜１０質量、
（ｃ２）グリセリンおよびポリエチレングリコールを基礎とする少なくとも１種の急結剤０．０５〜５質量％、並びに
ｄ）硬セッコウ０〜２０質量％
を含有することを特徴とする、請求項１から３までのいずれか１項記載の無機結合剤組成物。
【請求項５】
さらに、
石英砂２０〜６０質量％、
更なるセメント急結剤０．１〜４質量％、および
セメント遅延剤０．１〜２質量％
が含有されていることを特徴とする、請求項１から４までのいずれか１項記載の無機結合剤組成物。
【請求項６】
前記無機結合剤組成物がドライブレンドモルタルであることを特徴とする、請求項１から５までのいずれか１項記載の無機結合剤組成物。
【請求項７】
液化剤、再分散性ポリマー粉末、消泡剤、安定化剤、保水剤、増粘剤、制塵材、急結剤、遅延剤及び顔料の群からの少なくとも１種の更なる添加剤が含有されていることを特徴とする、請求項１から６までのいずれか１項記載の無機結合剤組成物。
【請求項８】
更なる急結剤若しくは遅延剤として、水酸化物、無機酸、有機酸、無機酸の塩、有機酸の塩、アルカリ金属炭酸塩、又はこれらの化合物の混合物が用いられることを特徴とする、請求項１から７までのいずれか１項記載の無機結合剤組成物。
【請求項９】
更なる急結剤若しくは遅延剤として、水酸化カルシウム、クエン酸、クエン酸の塩、炭酸リチウム、炭酸ナトリウム、炭酸カリウム又はこれらの化合物の混合物が用いられることを特徴とする、請求項１から８までのいずれか１項記載の無機結合剤組成物。
【請求項１０】
前記無機結合剤組成物が、充填材として、石英砂、石英粉、石灰石、重晶石、方解石、苦灰石、滑石、カオリン、雲母及び白亜の群からの少なくとも１種の化合物を含有することを特徴とする、請求項１から９までのいずれか１項記載の無機結合剤組成物。
【請求項１１】
前記無機結合剤組成物が、充填材３０〜６０質量％、ケイ酸カルシウムセメント１０〜３０質量％、アルミン酸カルシウムセメント１〜１０質量％、少なくとも１種の急結剤０．０５〜５質量％及び硫酸カルシウム０〜２０質量％を含有することを特徴とする、請求項１から１０までのいずれか１項記載の無機結合剤組成物。
【請求項１２】
前記無機結合剤組成物が、潜在水硬性の固体成分１〜１５質量％を含有することを特徴とする、請求項１から１１までのいずれか１項記載の無機結合剤組成物。
【請求項１３】
前記無機結合剤組成物が、フィラー、たたき材又はレベリング材として用いられることを特徴とする、請求項１から１２までのいずれか１項記載の無機結合剤組成物。
【請求項１４】
硫酸カルシウムを含有することを特徴とする、請求項１から１３のいずれか１項記載の無機結合剤組成物。
【請求項１５】
以下の成分
ａ）ケイ酸カルシウムセメント及び
ｂ）アルミン酸カルシウムセメント
を包含する無機結合剤組成物用の少なくとも一種の急結剤の使用であって、
前記急結剤が、（ｃ２）グリセリンおよびポリエチレングリコールを基礎とすることを特徴とする使用。
【請求項１６】
無機結合剤組成物は、硫酸カルシウムを包含することを特徴とする請求項１５記載の使用。
【請求項１７】
請求項１から１４までのいずれか１項記載の前記無機結合剤組成物を５〜１５℃の温度で加工する方法。
【発明の詳細な説明】
【技術分野】
【０００１】
発明の詳細な説明
本発明は、ａ）ケイ酸カルシウムセメント、ｂ）アルミン酸カルシウムセメント及びｃ）少なくとも１種の三官能性ポリアルキレングリコールを含有する無機結合剤系並びにこのようなセメント系用の急結剤としての少なくとも１種のポリアルキレングリコールの使用に関する。
【０００２】
固化促進剤は、殊に、無機結合剤系がフロストライン付近の低い温度で用いられる場合に使用される。例えばポルトランドセメントの水和速度は、温度に非常に依存し、かつ、より低い温度では大きく低下する。これらの温度で、例えばコンクリート又はモルタルの満足のいく強度形成が求められる場合、水和の促進のための措置が講じられなければならない。このための手段は、セメント割合の増大、コンクリート若しくはモルタルの加熱、又は固化促進のための化学物質の使用である。種々の固化促進剤が一般的に知られている。それらに属するのは、アルカリ金属水酸化物、ケイ酸塩、フルオロケイ酸塩、ギ酸カルシウム、塩化ナトリウム、塩化カルシウム並びに硝酸カルシウム及び亜硝酸カルシウムである。
【０００３】
迅速な強度形成を得るための更なる手段は、ケイ酸カルシウムセメント及びアルミン酸カルシウムセメントを含有する結合剤混合物の使用であり、その際、それらは殊にポルトランドセメント（ＰＺ）及びアルミナセメント（ＴＺ）であってよい。このような結合剤系は、迅速な建設進捗及び該進捗と結び付いた迅速な硬化が得られるべき場合に殊に用いられる。ケイ酸カルシウムセメント、アルミン酸カルシウムセメント及び付加的に硫酸カルシウムを含有する結合剤混合物は、そのうえ迅速な乾燥並びにそれにより低い残留湿分及び良好な容積安定性を示す；耐水性は、しかし大きく減少する。それゆえ、この結合剤は、有利には室内領域用に定められている急速硬化建設材料用に適している。水との迅速な反応は、短時間で、製造された生成物の低い含水量につながり、その際、これらは比較的容積安定性である。そのため、例えば、たたき材(Estrichmasse)又はフィラー(Spachtelmasse)として使用される場合、迅速に被覆される準備を整えることができ、なぜなら、そのようにして製造されたたたき又はフィラーは、すでに短時間後に歩行可能であり、カットされることができ、かつ低い残留湿分及び高い強度に基づき、表面材、例えばテキスタイルオーバーレイ、プラスチックオーバーレイ又はタイル及びスラブでも一面が覆われることができるからである。このような系は、一般にドライブレンドモルタルとして存在する。これらは、使用の用意ができている粉末状のモルタル混合物であり、該混合物は、現場で、つまり、建設現場での使用直前に水と混合してモルタルにされる。ドライブレンドモルタルは、結合剤、充填材及び更なる成分、例えば硬化調節剤、レオロジー添加剤、保水剤及び均展剤から成る。このようなドライブレンドモルタルは、一般的に大型の混合プラント中で混合され、かつ引き続き有利には紙袋に詰められ、使用されるまでその中で貯蔵される。
【０００４】
そのため、例えばＤＥ３５２７９８１から、急速硬化型のモルタル及びしっくいを製造するための混合物が知られており、該混合物は、本質的な結合剤成分として、反応性ケイ酸カルシウム、反応性アルミン酸塩、水酸化カルシウム及び硫酸カルシウム半水和物／硫酸カルシウム硬セッコウＩＩを含有する。
【０００５】
ＤＥ１０２００５００１１０１から、ポルトランド石灰石セメント、アルミン酸セメント及び硫酸カルシウムを硫酸鉄及び／又は硫酸アルミニウムとの組合せにおいて含有する乾燥混合物が知られている。
【０００６】
さらに、ＤＥ４３４３４０７は、互いの特定の混合比における含鉄アルミナセメント、硫酸カルシウム及びポルトランドセメントからの混合物を含有する水硬性結合剤を特許請求している。
【０００７】
ＤＥ１９７２４７００は、水硬性結合剤を基礎とする、なかでも、白色セメント０．１〜６質量％、消石灰０．１〜３質量％、アルミナセメント５〜４５質量％並びに硫酸カルシウム２〜１８質量％を含有することを特徴とするフィラーに関する。
【０００８】
結合剤ブレンドは、非常に迅速な凝結挙動を示す。凝結挙動の制御のために、これらの系になお遅延剤及び急結剤を添加してよい。遅延剤は、加工時間又はポットライフの調整のために利用される：急結剤は、強度形成を高めるためにポットライフの終了後に添加される。
【０００９】
ケイ酸カルシウムセメント及びアルミン酸カルシウムセメント及び場合により硫酸カルシウムを基礎とするこれらの系の依然としてある問題は、高い温度、殊に２０〜３０℃の温度でも、低い温度、殊に１５〜５℃の温度でも、可能な限り変わらないポットライフ及び強度形成を達成することである。係る急速硬化型の仕上がったモルタルの基準値として、良好な加工性にとってのポットライフは１５〜９０分であるべきである。先行技術に従ったこのような系のポットライフが、低い温度、例えば５℃で許容でき、かつ強度形成が十分早い場合、ポットライフは、より高い温度、例えば３０℃では、あまりに短くなる。
【００１０】
したがって、本発明の課題は、低い温度、殊に５〜１５℃で最適な固化及び強度形成を有し、かつ同時に高い温度、殊に２０〜３０℃でなお十分長い加工時間を有する、ケイ酸カルシウムセメント、アルミン酸カルシウムセメント及び場合により硫酸カルシウムを含有する無機結合剤系を提供することであった。
【００１１】
さらに、この発明の課題は、加工に際して、室温でも、低い温度、殊に１０℃を下回る温度でも、ほぼ変わらないポットライフ及び強度形成を有する、ケイ酸カルシウムセメント、アルミン酸カルシウムセメント及び場合により硫酸カルシウムを含有するドライブレンドモルタルを提供することであった。
【００１２】
この課題は、ａ）ケイ酸カルシウムセメント、ｂ）アルミン酸カルシウムセメント、ｃ）少なくとも１種の三官能性ポリアルキレングリコール及び場合によりｄ）硫酸カルシウムを含有する無機結合剤系によって解決される。
【００１３】
意想外にも、ポリアルキレングリコールが、ケイ酸カルシウムセメント、アルミン酸カルシウムセメント及び場合により硫酸カルシウムを含有する系において、低い温度で急結剤として作用することがわかった。ここで、特に意想外だったのは、高い温度での係る系の加工時間が、本発明による急結剤の添加によってほんの些細にしか変化しなかったことである。
【００１４】
成分ａ）のケイ酸カルシウムセメントは、殊にポルトランドセメントである。そのうえ、潜在水硬性結合剤、例えば、ポゾラン、例えばメタカオリン、メタケイ酸カルシウム及び／又は火山スラグ、火山凝灰岩、フライアッシュ、高炉スラグ、火山土及び／又は微小シリケート(Mikrosilikat)も、場合によりカルシウム源、例えば水酸化カルシウム及び／又はセメントと一緒に用いてよい。ケイ酸カルシウムセメントに関していえば、本発明による系中での量は、幅広い範囲で変わってよい。一般的に、ケイ酸カルシウムセメントの量は、本発明による系を基準として、１０〜３０質量％、殊に１０〜２５質量％、有利には１０〜２０質量％の範囲にある。それにも関わらず、個々のケースに応じて又は適用上、前述の量と相違している必要がある可能性もある。
【００１５】
成分ｂ）のアルミン酸カルシウムセメントは、殊にアルミナセメント又は高アルミナセメントである。アルミン酸カルシウムセメントに関していえば、本発明による系中でのその量は、幅広い範囲で変わってよい。一般的に、アルミン酸カルシウムセメントの量は、本発明による系を基準として、１〜１０質量％、殊に１〜８質量％、有利には１〜４質量％の範囲にある。それにも関わらず、個々のケースに応じて又は適用上、前述の量と相違している必要がある可能性もある。２，０００〜４，０００ｃｍ2／ｇ、殊に２，５００〜３，７５０ｃｍ2／ｇ、有利には２，７５０〜３，５００ｃｍ2／ｇのブレーン比表面積を有するアルミン酸カルシウムセメントが用いられる場合、特に良好な結果が得られる。
【００１６】
ケイ酸カルシウムセメントと対照的に、アルミ酸カルシウムセメントは、水和に際して石灰を遊離しない；これらの特性並びにその低い空隙率が、建設用化学配合物、例えばフィラー、たたき材又は床均し材に良好な耐薬品性を与え、かつ白華を防止する。殊に、使用されるアルミン酸カルシウムセメントは、２０〜３０℃の温度で、水和に際しての高い速度によって際立つ混合物が生じるように、本発明による系の範囲内で、なかでも凝結促進剤及び固化促進剤として作用する。本発明により有利には使用されるアルミン酸カルシウムセメントは、そのつど該アルミン酸カルシウムセメントを基準として、かつ、そのつどＤＩＮ ＥＮ１９６−２：１９９４に従って測定して、ＣａＯ ３５〜４１質量％、ＳＯ2 １〜６質量％、Ａｌ2Ｏ3 ３５〜４５質量％及びＦｅ2Ｏ3 １２〜１９質量％を有する。
【００１７】
殊に、急結剤は、有利にはトリメチロールプロパン又はグリセリンを基礎とする、ポリエチレングリコール、ポリプロピレングリコール及び／又はポリテトラメチレングリコールである。一般的に、急結剤の量は、本発明による系を基準として、０．０５〜５質量％、殊に０．１〜２質量％、有利には０．５〜１．５質量％の範囲にある。それにも関わらず、個々のケースに応じて又は適用上、前述の量と相違している必要がある可能性もある。
【００１８】
任意に含有された硫酸カルシウム成分ｄ）は、好ましくは、水和された形態で、殊に硫酸カルシウム半水和物又は硬セッコウの形態で存在する。本発明による系において使用される硫酸カルシウムの量も、幅広い範囲で変わってよい。一般的に、硫酸カルシウムの量は、本発明による系を基準として、０〜２０質量％、殊に２〜１５質量％、有利には３〜８質量％の範囲にある。２，５００〜３，５００ｃｍ2／ｇ、有利には２，７５０〜３，２５０ｃｍ2／ｇ、特に有利には約３，０００ｃｍ2／ｇのブレーン比表面積を有する硫酸カルシウムが用いられる場合、特に良好な結果が得られる。使用される硫酸カルシウムは、少なくとも９０質量％の硫酸カルシウム含有率を有するべきである。本発明による有利な硫酸カルシウムは、２．５〜３．０ｇ／ｃｍ3、殊に２．７〜２．９ｇ／ｃｍ3の真密度、及び８００〜１，２００ｇ／ｌ、殊に８５０〜１，１５０ｇ／ｌ、好ましくは９００〜１，１００ｇ／ｌのかさ密度を有する。
【００１９】
殊に、本発明による無機結合剤系は、ａ）ポルトランドセメント、ｂ）アルミナセメント、ｃ）少なくとも１種の三官能性ポリアルキレングリコール及びｄ）硬セッコウを有する。特に有利には、該系は以下の組成物を有する：ａ）ポルトランドセメント１０〜３０質量％、ｂ）アルミナセメント１〜１０質量％、ｃ）トリメチロールプロパン又はグリセリン並びにポリエチレングリコール、ポリプロピレングリコール及び／又はポリテトラメチレングリコールを基礎とする少なくとも１種の三官能性ポリアルキレングリコール及びｄ）硬セッコウ０〜２０質量％、殊に２〜１８質量％。
【００２０】
凝結時間の制御のために、更なる急結剤若しくは遅延剤として、殊に水酸化物、無機酸及び／又は有機酸及び／又はそれらの塩並びにアルカリ金属炭酸塩又はこれらの化合物の混合物を添加してよい。殊に、更なる急結剤若しくは遅延剤として、水酸化カルシウム、クエン酸及び／又はそれらの塩、炭酸リチウム、炭酸ナトリウム及び／又は炭酸カリウム又はこれらの化合物の混合物を添加してよい。凝結調節剤の量は、幅広い範囲で変わってよい。一般的に、凝結調節剤は、無機結合剤系を基準として、０．００１〜４質量％、殊に０．０１〜０．２５質量％の量で用いられる。それにも関わらず、場合により、前述の量と相違している必要がある可能性もある。
【００２１】
殊に、本発明による無機結合剤系は、さらに、石英砂２０〜６０質量％、更なるセメント急結剤、殊にアルカリ金属水酸化物及び／又はアルカリ土類金属水酸化物、有利には水酸化カルシウム並びにアルカリ金属炭酸塩及び／又はアルカリ土類金属炭酸塩、殊に炭酸リチウム０．１〜２質量％及びセメント遅延剤、殊にポリヒドロキシカルボン酸及び他のポリヒドロキシ化合物を含有してよい。
【００２２】
本発明による無機結合剤系中での充填材の割合は、有利には１０〜８５質量％である。使用される充填材は、殊に、石英砂、石英粉、石灰石、重晶石、方解石、苦灰石、滑石、カオリン、雲母及び白亜である。軽量充填材として、パーライト、無機質発泡体、発泡体ビーズ、軽石、発泡ガラス、中空ガラス球及びケイ酸カルシウム水和物を用いてよい。当然の事ながら、充填材の混合物も用いてよい。
【００２３】
さらに、無機結合剤系は、充填材として石灰石粉を、該無機結合剤系を基準として、５〜４０質量％、好ましくは２０〜３５質量％、特に有利には２５〜３５質量％の量で含有してよい。本発明により有利な石灰石粉は、該石灰石粉を基準として、少なくとも９０質量％、好ましくは少なくとも９５質量％を含有する。特に良好な結果は、８００〜１，０００ｇ／ｌ、殊に９００〜９５０ｇ／ｌのかさ密度を有する石灰石粉により得られる。本発明の範囲内で有利な石灰石粉は、３，５００〜４，５００ｃｍ2／ｇ、好ましくは３，７５０〜４，２５０ｃｍ2／ｇ、特に有利には約４，０００ｃｍ2／ｇのブレーン比表面積を有する。
【００２４】
有利には、該系は、充填材として石英砂を、該無機結合剤系を基準として、１５〜８５質量％、好ましくは２５〜６５質量％、特に有利には３５〜６０質量％の量で含有してよい。本発明の特別な実施形態によれば、異なる粒度及び／又は異なるブレーン比表面積の石英砂の混合物が用いられる。殊に、比較的いくらか粒の細かい石英砂が、比較的いくらか粒の粗い石英砂と組み合わせられる。本発明により有利な石灰砂は、該石灰砂を基準として、９５質量％より高い、好ましくは９８質量％より高いＳｉＯ2含有率を有する。本発明により有利な石英砂は、少なくとも６０ｃｍ2／ｇ、好ましくは少なくとも７０ｃｍ2／ｇ、特に有利には少なくとも８０ｃｍ2／ｇの理論比表面積（ブレーン）を有する。
【００２５】
さらに、無機結合剤系は、なお少なくとも１種の潜在水硬性の固体成分、例えばカオリン、メタカオリン、スラグ、フライアッシュ、マイクロシリカ、活性白土（ポゾラン）、酸化ケイ素、酸化アルミニウムを含有してよい。これらは、場合により、無機結合剤系を基準として、１〜１５質量％、好ましくは１〜５質量％の量で用いられる。
【００２６】
さらに、無機結合剤系は、適用特性を最適化するために、更なる構成成分及び／又は添加剤を含有することが予定されていてよい。係る構成成分若しくは添加剤は、例えば、液化剤、再分散性ポリマー粉末、消泡剤、安定化剤、保水剤、増粘剤、均展剤、制塵剤及び顔料の群から選択されていてよい。
【００２７】
例えば、本発明による無機結合剤系は、少なくとも１種の液化剤を、該無機結合剤系を基準として、殊に０．０１〜５質量％、好ましくは０．０５〜２質量％、特に有利には０．１〜０．５質量％の量で含有してよい。有利な液化剤の例は、リグノスルフェート、カゼイン、スルホン化ナフタリンホルムアルデヒド縮合物、スルホン化メラミンホルムアルデヒド縮合物及び変性されたポリカルボキシレートエーテルを基礎とする液化剤である。殊に、該液化剤は、混合に際して必要とされる水の量を減少させ、かつ、そのうえ好ましくは特に良好な早期強度形成をもたらすか若しくは該形成を促進するように選択される。
【００２８】
さらに、本発明による無機結合剤系は、適用特性の最適化のために、レオロジー特性及び／又は物理特性を改善するか若しくは該特性に影響を及ぼす添加剤を含有してよい。これは、例えば、水再分散性ポリマー粉末を基礎として、好ましくは酢酸ビニル及びエチレンを基礎として（エチレン／酢酸ビニル−コポリマー）形成されていてよい。このような添加剤は、無機結合剤系を基準として、１〜１５質量％、好ましくは１〜５質量％の量で用いられることができる。
【００２９】
本発明による系は、少なくとも１種の消泡剤を含有してよく、例えば液状炭化水素と非晶質シリカの組合せを含有してよい。係る消泡剤は、系全体を基準として、殊に０．００１〜３質量％、好ましくは０．０５〜１質量％の量で用いられることができる。
【００３０】
さらに、無機結合剤は、少なくとも１種の安定化剤を含有してよい。係る安定化剤は、例えば、ガム（例えばダイユータンガム）から選択されていてよいか、さもなければ、セルロース又はセルロース誘導体（例えばヒドロキシエチルセルロース）を基礎として形成されていてよい。種々の安定化剤を互いに組み合わせてもよく、例えば、一方ではガムを、かつ他方ではセルロース又はセルロース誘導体を用いてよい。安定化剤としてガムが用いられる場合、これらは、無機結合剤系を基準として、０．００１〜０．２質量％、好ましくは０．０３〜０．０８質量％の量で用いられることができる。安定化剤としてセルロース若しくはセルロース誘導体（例えばヒドロキシエチルセルロース）が用いられる場合、これらは、系全体を基準として、０．００１〜０．５質量％、好ましくは０．０５〜０．１５質量％の量で用いられることができる。
【００３１】
そのうえまた、本発明による無機系は、水分保持能の調整のために少なくとも１種の添加物質を含有してよい。保水剤として、殊にメチルセルロースが、０．５〜２質量％の量で、好ましくは０．８〜１．５質量％の量で混合物中に存在していてよい。
【００３２】
最後に、有利な実施形態の場合、膨潤性層状ケイ酸塩（例えばベントナイト、アタパルジャイト、カオリナイト）及びポリアクリレート又はこれらの組合せ物の群から有利には選択されており、かつ無機結合剤系を基準として、好ましくは０．５〜２質量％の量で用いられる増粘剤もなお含有されている。
【００３３】
さらに、本発明による無機結合剤系に、殊に酸化鉄の群からの顔料も添加してよい。
【００３４】
有利には、本発明による無機結合剤はドライブレンドモルタルである。トライブレンドモルタルは、特に移送プロセス及び混合プロセスに際して明らかに粉塵を形成する傾向にある。したがって、有利な実施形態において、本発明によるドライブレンドモルタルに制塵剤を添加してよく、その際、それは、有利には脂肪族炭化水素である。有利な制塵剤に関しては、ＤＥ２０２００６０１６７９７も参照され、該文献は、これによって本出願に組み込まれる。
【００３５】
有利には、本発明による無機結合剤系は、充填材３０〜６０質量％、ケイ酸カルシウムセメント１０〜３０質量％、アルミン酸カルシウムセメント１〜１０質量％、少なくとも１種の三官能性ポリアルキレングリコール０．０５〜５質量％及び場合により少なくとも１種の更なる急結剤及び／又は遅延剤０．００５〜１質量％及び硫酸カルシウム０〜２０質量％を含有する。
【００３６】
有利な実施形態において、無機結合剤系は、フィラー、たたき材又はレベリング材として用いられる。
【００３７】
さらに、本発明は、成分ａ）ケイ酸カルシウムセメント、ｂ）アルミン酸カルシウムセメント及び場合によりｃ）硫酸カルシウムを包含するセメント系用の急結剤としての、少なくとも１種のポリアルキレングリコールの使用を規定する。
【００３８】
急結剤は、殊に、ポリエチレングリコール、ポリプロピレングリコール及び／又はポリテトラメチレングリコール、特に有利にはポリエチレングリコールであってよい。急結剤は、有利には２〜１０個のヒドロキシル基を、特に有利には３個のヒドロキシル基を含有し、かつ３２〜２００００ｇ／モル、特に有利には４０〜２０００ｇ／モル、かつ殊に１００〜８００ｇ／モルの重量平均分子量を有する。有利には、それは少なくとも１種の急結剤、殊に、ポリエチレングリコール、ポリプロピレングリコール及び／又はポリテトラメチレングリコール、特に有利にはポリエチレングリコールであり、かつ殊にトリメチロールプロパン又はグリセリンを基礎とする。有利には、急結剤の平均モル質量は２００〜８００ｇ／モルである。急結剤として、好ましくは、室温で液状の化合物が適している。
【００３９】
さらに、本発明では、本発明による無機結合剤系を５〜３０℃の温度で加工する方法が定められる。
【００４０】
総合的に、本発明では、高い温度、殊に２０〜３０℃でも、低い温度、殊に１５〜５℃でも、変わらないポットライフ及び強度形成によって際立つ、ケイ酸カルシウムセメント、アルミン酸カルシウムセメント及び場合により硫酸カルシウムを基礎とする無機結合剤系が提供される。
【００４１】
後続の例は、本発明の利点を明確に示す。
【００４２】
例
フィラー１：
０．１〜１．２ｍｍの石英砂  ７１．８質量％
軽量充填材  ２．０質量％
ポルトランドセメント ＣＥＭ ＩＩ ５２．５  ２０質量％
アルミナセメント  ２．０質量％
分散粉末  １．０質量％
急結剤  ３．０質量％
遅延剤  ０．２質量％
混水量：粉末１ｋｇ当たり２２０ｇ
【００４３】
フィラー２：
０．１〜１．２ｍｍの石英砂  ７１．６質量％
軽量充填材  ２．０質量％
ポルトランドセメント ＣＥＭ ＩＩ ５２．５  １７質量％
アルミナセメント  ２．０質量％
硬セッコウ  ３．０質量％
分散粉末  １．０質量％
急結剤  ３．０質量％
遅延剤  ０．２質量％
混水量：粉末１ｋｇ当たり２２０ｇ
【００４４】
フィラー３：
０．１〜１．２ｍｍの石英砂  ６９．３質量％
ポルトランドセメント ＣＥＭ ＩＩ ５２．５  ２０質量％
アルミナセメント  ３．０質量％
硬セッコウ  ３．０質量％
ミクロシリカ  ２．５質量％
分散粉末  １．０質量％
急結剤  １．０質量％
遅延剤  ０．２質量％
混水量：粉末１ｋｇ当たり１８０ｇ
【００４５】
混合：
それぞれのフィラーを、上記の混水量及び場合によりＰｌｕｒｉｏｌ Ａ４ＴＥ（ＢＡＳＦ ＳＥのＰｌｕｒｉｏｌ Ａ４ＴＥは、グリセリンを基礎とする三官能性ポリエチレングリコールである。それは一分子当たり３個のヒドロキシル基を有する）と、ボーリングマシーン及びＭ１７ ディスク型撹拌機を用いて塊がなくなるまで混合する。３分の進行時間後、モルタルを再びレードルを使って手で手短に混合し、そして試験を開始する。
【００４６】
加工時間：
上記の水量とかき混ぜた後、フィラーの平滑性を直視的に５分毎に試験する。そのために、混合したモルタルを容器に入れる；層の高さ約４ｃｍ。加工時間が終了となるのは、フィラーが、しゃくしですじを入れた後に、もはや寄り集まって均一な表面とならず、かつ境目が認められ続ける時である。
【００４７】
固化の開始／終了：
それぞれの混合したモルタルの固化時間を、ＤＩＮ ＥＮ １９６ ｐａｒｔ ３に従ったビカー法（Vicat-Verfahren）により調べる。
【００４８】
被覆の準備性：
混合したモルタルを、非吸収性の基材に２ｃｍの層厚で塗布する。２４時間後、消しゴムを使って表面を中程度の力で圧して負荷をかけ、かつ３６０°の回転に供する。被覆の準備が整うのは、モルタルの剥離又はモルタルの摩耗がもはや生じない時である。
【００４９】
【表１】
0005850865.tif 000002